(57)【特許請求の範囲】
【請求項１】
（Ａ）エポキシ樹脂、（Ｂ）フェノール樹脂、（Ｃ）硬化促進剤、（Ｄ）無機質充填材、及び（Ｅ）炭素数１２〜２４の飽和脂肪酸（ａ）と炭素数１２〜４０の脂肪酸アマイド（ｂ）が重量比（ａ／ｂ）３０／７０〜７０／３０の割合で含まれる離型剤を必須成分とし、脂肪酸アマイド（ｂ）がステアリン酸モノアマイド、Ｎ−ステアリン酸モノメチロールアマイドから選ばれ、離型剤（Ｅ）の添加量が全エポキシ樹脂組成物中に０．０５〜０．４重量％であることを特徴とする半導体封止用エポキシ樹脂組成物。
【請求項２】
炭素数１２〜２４の飽和脂肪酸（ａ）と炭素数１２〜４０の脂肪酸アマイド（ｂ）が重量比（ａ／ｂ）３０／７０〜７０／３０の割合で含まれる離型剤（Ｅ）と、エポキシ樹脂（Ａ）及び／又はフェノール樹脂（Ｂ）とを予め溶融混合した請求項１記載の半導体封止用エポキシ樹脂組成物。
【請求項３】
エポキシ樹脂がビフェニル型エポキシ樹脂である請求項１、又は２記載の半導体封止用エポキシ樹脂組成物。
【請求項４】
フェノール樹脂がフェノールアラルキル樹脂である請求項１、２、又は３記載の半導体封止用エポキシ樹脂組成物。
【請求項５】
請求項１、２、３、又は４記載の半導体封止用エポキシ樹脂組成物を用いて半導体素子を封止してなることを特徴とする半導体装置。
【発明の詳細な説明】
【０００１】
【発明の属する技術分野】
本発明は、離型性に優れた半導体封止用エポキシ樹脂組成物、及びこれを用いた半導体装置に関するものである。
【０００２】
【従来の技術】
近年の電子機器の小型化、軽量化、高性能化の市場動向において、半導体素子の高集積化が年々進み、又、半導体装置の表面実装化が促進されるなかで、半導体封止用エポキシ樹脂組成物への要求は益々厳しいものとなってきている。特に半導体装置の表面実装化が一般的になってきている現状では、吸湿した半導体装置が半田処理時に高温にさらされ、気化した水蒸気の爆発的応力により半導体装置にクラックが発生したり、或いは半導体素子やリードフレームとエポキシ樹脂組成物の硬化物との界面に剥離が発生することにより、電気的信頼性を大きく損なう不良が生じ、これらの不良の防止、即ち耐半田クラック性の向上が大きな課題となっている。
この耐半田クラック性を向上させる手段として、種々の提案がなされており、代表的なものとしては、（１）低粘度の樹脂成分を使用して無機充填材を高充填化し、樹脂成分を減少させて、エポキシ樹脂組成物の硬化物を低熱膨張化、低吸湿化させる、（２）吸湿性が少なく可撓性を有する樹脂の使用等が挙げられる。低粘度樹脂成分としては、低粘度のエポキシ樹脂や結晶性エポキシ樹脂、硬化剤としての低粘度のフェノール樹脂が挙げられ、これらは一般的に低分子量化合物であり、このため成形時の加熱により３次元化して得られる架橋構造の架橋密度は低くなり、機械的強度や熱時弾性率が低い硬化物となるため、金型からの離型時に硬化物が金型に付着したり、或いは成形品の割れ・欠けが発生する等、離型性に劣るという欠点を有する。
吸湿性が少なく可撓性を有する樹脂としては、フェノールアラルキル樹脂、ナフトールアラルキル樹脂等があり、耐半田クラック性の向上には効果があるが、このタイプの樹脂を用いた場合、硬化物が柔軟な構造を持つという特徴がある反面、熱時の剛性に欠け、又、硬化が遅く、離型性に劣るという欠点がある。
【０００３】
離型性を向上させるためには離型剤を多量に配合することが対策として挙げられるが、一方、多量の離型剤が、半導体装置内部の半導体素子やそれを搭載するリードフレームとエポキシ樹脂組成物の硬化物との界面に移行するため、これら界面の接着性を著しく損なう結果になる。このことにより、半導体装置を吸湿後、半田処理すると、これらの界面で剥離が発生したり、その剥離に起因するクラックが発生することがある。
このため、離型性と耐半田クラック性が両立するエポキシ樹脂組成物の開発が望まれていた。
【０００４】
【発明が解決しようとする課題】
本発明は、流動性、離型性に優れるとともに、型汚れが少なく耐半田クラック性に優れた半導体封止用エポキシ樹脂組成物、及びこれを用いた半導体装置を提供するものである。
【０００５】
【課題を解決するための手段】
本発明は（Ａ）エポキシ樹脂、（Ｂ）フェノール樹脂、（Ｃ）硬化促進剤、（Ｄ）無機質充填材、及び（Ｅ）炭素数１２〜２４の飽和脂肪酸（ａ）と炭素数１２〜４０の脂肪酸アマイド（ｂ）が重量比（ａ／ｂ）３０／７０〜７０／３０の割合で含まれる離型剤を必須成分とし、脂肪酸アマイド（ｂ）がステアリン酸モノアマイド、Ｎ−ステアリン酸モノメチロールアマイドから選ばれ、離型剤（Ｅ）の添加量が全エポキシ樹脂組成物中に０．０５〜０．４重量％であることを特徴とし、特に、炭素数１２〜２４の飽和脂肪酸（ａ）と炭素数１２〜４０の脂肪酸アマイド（ｂ）が重量比（ａ／ｂ）３０／７０〜７０／３０の割合で含まれる離型剤（Ｅ）と、エポキシ樹脂（Ａ）及び／又はフェノール樹脂（Ｂ）とを予め溶融混合した請求項１記載の半導体封止用エポキシ樹脂組成物及びこれを用いて半導体素子を封止してなることを特徴とする半導体装置である。
【０００６】
【発明の実施の形態】
本発明で用いられるエポキシ樹脂としては、例えば、フェノールノボラック型エポキシ樹脂、クレゾールノボラック型エポキシ樹脂、ビフェニル型エポキシ樹脂、ビスフェノール型エポキシ樹脂、スチルベン型エポキシ樹脂、トリフェノールメタン型エポキシ樹脂、フェノールアラルキル型エポキシ樹脂、ナフトール型エポキシ樹脂、アルキル変性トリフェノールメタン型エポキシ樹脂、トリアジン核含有エポキシ樹脂、ジシクロペンタジエン変性フェノール型エポキシ樹脂等が挙げられ、これらは単独でも混合して用いてもよい。
これらの内では、常温では結晶性の固体であるが、融点を越えると極めて低粘度の液状となり、無機充填材を高充填化できるビフェニル型エポキシ樹脂、ビスフェノール型エポキシ樹脂、スチルベン型エポキシ樹脂が好ましい。
ビフェニル型エポキシ樹脂としては、例えば、３，３’，５，５’−テトラメチルビフェノールジグリシジルエーテル、ビフェノールジグリシジルエーテル等が挙げられる。
その他のエポキシ樹脂も極力粘度の低いものを使用することが望ましい。低粘度のエポキシ樹脂を用いることにより、無機充填材を高充填化でき、耐半田クラック性を向上できるが、架橋密度が低くなるため、離型性に難点があり、本発明の離型剤と併用することにより、離型性を改善できる。
【０００７】
本発明で用いられるフェノール樹脂としては、例えば、フェノールノボラック樹脂、クレゾールノボラック樹脂、ナフトールアラルキル樹脂、トリフェノールメタン樹脂、テルペン変性フェノール樹脂、ジシクロペンタジエン変性フェノール樹脂、フェニレン及び／又はジフェニレン骨格を有するフェノールアラルキル樹脂等が挙げられ、これらは単独でも混合して用いてもよい。無機充填材の高充填化のためには、エポキシ樹脂と同様に、低粘度のものが好ましい。
可撓性、低吸湿性のためには、フェニレン及び／又はジフェニレン骨格を有するフェノールアラルキル樹脂の使用が望ましい。
低粘度、可撓性を有するフェノール樹脂は、エポキシ樹脂の場合と同様に架橋密度が低くなるため、離型性に難点があり、本発明の離型剤と併用することにより、離型性を改善できる。
【０００８】
本発明で用いられる硬化促進剤としては、前記エポキシ樹脂とフェノール樹脂との架橋反応の触媒となり得るものを指し、例えば、トリブチルアミン、１，８−ジアザビシクロ（５，４，０）ウンデセン−７等のアミン系化合物、トリフェニルホスフィン、テトラフェニルホスホニウム・テトラフェニルボレート塩等の有機リン系化合物、２−メチルイミダゾール等のイミダゾール化合物等が挙げられるが、これらに限定されるものではない。又、これらの硬化促進剤は単独でも混合して用いてもよい。
【０００９】
本発明で用いられる無機質充填材としては、例えば、溶融シリカ、結晶シリカ、アルミナ、窒化珪素、窒化アルミ等が挙げられる。
無機質充填材の配合量を特に大きくする場合は、溶融シリカを用いるのが一般的である。溶融シリカは、破砕状、球状のいずれでも使用可能であるが、溶融シリカの配合量を高め、且つエポキシ樹脂組成物の溶融粘度の上昇を抑えるためには、球状のものを主に用いる方が好ましい。更に球状溶融シリカの配合量を高めるためには、球状溶融シリカの粒度分布がより広くなるように調整することが望ましい。
【００１０】
本発明で用いられる離型剤は、炭素数１２〜２４の飽和脂肪酸と炭素数１２〜４０の脂肪酸アマイドとを特定の割合で含むものである。
炭素数１２〜２４の飽和脂肪酸としては、例えば、ステアリン酸、パルミチン酸等が挙げられ、これらは単独でも混合して用いてもよい。炭素数１１以下のものだと、分子量が低すぎるため、連続成形時に離型剤自身の耐熱性不足による分解が進み、型汚れ、離型不良を起こし、又、炭素数２５以上のものだと、融点が高くなり、溶融時の粘度を十分に低下させることができず十分な流動性が得られないので好ましくない。
【００１１】
炭素数１２〜４０の脂肪酸アマイドとしては、例えば、ステアリン酸モノアマイド、Ｎ−ステアリン酸モノメチロールアマイド、Ｎ，Ｎ’−メチレンビスステアリン酸アマイド、Ｎ，Ｎ’−エチレンビスステアリン酸アマイド等が挙げられ、これらは単独でも混合して用いてもよい。ビフェニル型エポキシ樹脂を用いる場合は、特に高温時での離型性が悪く、高温での離型性を補うために、本発明の炭素数１２〜４０の脂肪酸アマイドとの併用が必須となる。炭素数１１以下のものだと十分な離型性が得られず、又、炭素数４１以上のものだと流動性が低下するため好ましくない。モノアマイド、ビスアマイドのいずれでも使用可能であるが、連続成形時の型汚れ防止のためには、耐熱性の良いビスアマイドがより好ましい。
【００１２】
炭素数１２〜２４の飽和脂肪酸（ａ）と炭素数１２〜４０の脂肪酸アマイド（ｂ）の配合割合としては、重量比（ａ／ｂ）で３０／７０〜７０／３０であることが必須であり、飽和脂肪酸分がこの範囲より多すぎると、粘度が低下し流動性は出やすいものの、十分な離型性が得られないので好ましくない。又、飽和脂肪酸分がこの範囲より少なすぎると、離型性は十分であるが、粘度が高くなり、十分な流動性が得られないので好ましくない。
本発明の炭素数１２〜２４の飽和脂肪酸及び炭素数１２〜４０の脂肪酸アマイドの特性を損なわない範囲で、他の離型剤を併用することもできる。併用できるものとしては、例えば、カルナバワックス等の天然ワックス、ポリエチレンワックス等の合成ワックス、高級脂肪酸、ステアリン酸亜鉛等の高級脂肪酸の金属塩類もしくはパラフィン等が挙げられる。
又、本発明の離型剤の添加量としては、全エポキシ樹脂組成物中に０．０５〜０．４重量％が好ましい。０．０５重量％未満だと、十分な流動性と離型性が得られず、０．４重量％を越えると、成形時に半導体装置内部の半導体素子やそれを搭載するリードフレームとエポキシ樹脂組成物の硬化物との界面に移行するため、接着性を著しく損ない、耐半田クラック性を低下させるので好ましくない。
【００１３】
一般的に離型剤は、添加量を増加させるに従い、成形時に半導体装置内部の半導体素子やそれを搭載するリードフレームとエポキシ樹脂組成物の硬化物との界面に移行するため、これらの界面の接着性を著しく損ない、その結果、耐半田クラック性を低下させることとなる。そこで、なるべく離型剤を少なくし、有効にエポキシ樹脂組成物中に分散させるために、エポキシ樹脂（Ａ）、フェノール樹脂（Ｂ）、離型剤（Ｅ）を予め溶融混合することが好ましい。
予め溶融混合する温度としては、（Ａ）、（Ｂ）、（Ｅ）成分が十分に溶融する以上の温度、即ちそれぞれの融点又は軟化点よりも高い温度が必要であり、例えば、１２０〜１６０℃が好ましいが、この温度範囲に限定されるものではない。
溶融混合する組み合わせとしては、（Ａ）と（Ｅ）、（Ｂ）と（Ｅ）、（Ａ）と（Ｂ）と（Ｅ）成分のいずれの組み合わせでも良いが、特に、（Ａ）と（Ｂ）と（Ｅ）成分の全てを溶融混合することが好ましい。
【００１４】
本発明のエポキシ樹脂組成物は、（Ａ）〜（Ｅ）成分を必須成分とするが、これ以外にも必要に応じてカップリング剤、臭素化エポキシ樹脂、三酸化アンチモン、リン化合物等の難燃剤、カーボンブラック等の着色剤、シリコーンオイル、シリコーンゴム、合成ゴム等の低応力剤、酸化防止剤等の各種添加剤を適宜配合してもよい。
本発明のエポキシ樹脂組成物は、（Ａ）〜（Ｅ）成分、及びその他の添加剤等をミキサー等を用いて混合後、加熱ニーダ、熱ロール、押し出し機等を用いて加熱混練し、続いて冷却、粉砕して得られる。
本発明のエポキシ樹脂組成物を用いて半導体素子等の電子部品を封止し、半導体装置を製造するには、トランスファーモールド、コンプレッションモールド、インジェクションモールド等の従来からの成形方法で硬化成形すればよい。
【００１５】
【実施例】
以下、本発明を実施例で具体的に説明する。配合割合は重量部とする。
実施例１
0004379972.tif 000002
をミキサーを用いて混合した後、表面温度が９５℃と２５℃の２軸ロールを用いて２０回混練し、得られた混練物シートを冷却後粉砕して、エポキシ樹脂組成物とした。得られたエポキシ樹脂組成物の特性を以下の方法で評価した。結果を表１に示す。
【００１６】
評価方法
・スパイラルフロー：ＥＭＭＩ−１−６６に準じたスパイラルフロー測定用の金型を用いて、金型温度１７５℃、注入圧力７０ｋｇ／ｃｍ2、硬化時間２分で測定した。単位はｃｍ。
・離型性：トランスファー成形機を用いて、金型温度１７５℃、注入圧力７５ｋｇ／ｃｍ2、硬化時間２分で１４４ｐＱＦＰ（２０×２０×１．７ｍｍ厚さ）を１０回連続で成形した。この１０回の成形で、離型時に金型に付着したり、成形品に割れ・欠けが発生した回数が５回以上のものを×、１〜４回のものを△、発生なしのものを○と判定した。
・型汚れ：トランスファー成形機を用いて、金型温度１７５℃、注入圧力７５ｋｇ／ｃｍ2、硬化時間２分で１４４ｐＱＦＰ（２０×２０×１．７ｍｍ厚さ）を５００回連続で成形した。成形品表面と金型表面の両方に白化があるものを×、どちらかに白化があるものを△、どちらにも白化のないものを○と判定した。
・耐半田クラック性：トランスファー成形機を用いて、金型温度１７５℃、注入圧力７５ｋｇ／ｃｍ2、硬化時間２分で１４４ｐＱＦＰ（２０×２０×１．７ｍｍ厚さ）を成形し、１７５℃、８時間で後硬化させ、８５℃、相対湿度８５％の環境下で１６８時間放置し、その後２４０℃の半田槽に１０秒間浸漬した。顕微鏡で外部クラックを観察し、クラック数（（クラック発生パッケージ数）／（全パッケージ数）×１００）の値を求めた。単位は％。
【００１７】
実施例２〜３、比較例１〜５
表１、表２の配合に従い、実施例１と同様にしてエポキシ樹脂組成物を得、実施例１と同様にして評価した。結果を表１、表２に示す。実施例３、比較例２では、予め（Ａ）、（Ｂ）、及び（Ｅ）又はその他の離型剤成分を１４０℃で３０分間溶融混合し、得られた溶融混合物を冷却後粉砕して使用した。
【００１８】
【表１】
0004379972.tif 000003
【００１９】
【表２】
0004379972.tif 000004
【００２０】
【発明の効果】
本発明の半導体封止用エポキシ樹脂組成物は、流動性、離型性に優れるとともに、型汚れが少なく、これを用いた半導体装置は耐半田クラック性に優れる。